(57)【要約】【課題】ラビング処理で発生する塵埃を効率良く除去し、かつ、ラビングローラの長寿命化を図ることで生産性を向上できるラビング処理方法、ラビング処理装置、光学補償フィルム及びその製造装置を提供する。【解決手段】ラビング布２８を周面に貼り付けたラビングローラ１６と、ラビング布２８に付着した塵埃を除去するロール状のブラシ２６と、ラビング布２８より除塵した塵埃を排気する塵埃排気装置３４と、を備えるようにした。【選択図】  図１
2011123120.tif 000002
【特許請求の範囲】
【請求項１】
配向膜形成材料層を備えた長尺可撓性フィルムをその長手方向に移動させながら、該配向膜形成材料層の表面に、ラビングローラに貼り付けたラビング布を回転状態で接触させて配向膜を形成する配向膜形成工程と、
前記ラビング布が前記長尺可撓性フィルムと接触した後、前記ラビング布の表面にロール状のブラシを接触させて、前記ラビング布に付着した塵埃を除去するラビング布除塵工程と、
前記ラビング布除塵工程で除去した塵埃を排気除去する塵埃排気工程と、を有することを特徴とするラビング処理方法。
【請求項２】
前記ロール状のブラシは、左右に振動させながら前記ラビング布の表面に接触させることを特徴とする請求項１に記載のラビング処理方法。
【請求項３】
前記ロール状のブラシは、超音波振動されていることを特徴とする請求項１又は２に記載のラビング処理方法。
【請求項４】
前記ロール状のブラシに付着した塵埃を除去するブラシ除塵工程を有することを特徴とする請求項１〜３の何れか１に記載のラビング処理方法。
【請求項５】
前記ブラシ除塵工程では、前記ロール状のブラシにエアをブローしサクションすることを特徴とする請求項４に記載のラビング処理方法。
【請求項６】
前記ブラシ除塵工程では、前記ロール状のブラシにブラシ表面除塵部材を接触させることを特徴とする請求項４に記載のラビング処理方法。
【請求項７】
前記ブラシ除塵工程では、前記ロール状のブラシに除塵ロールを接触させ、且つ、排気することで前記除塵ロールに付着した塵埃を除去することを特徴とする請求項４に記載のラビング処理方法。
【請求項８】
前記ブラシ除塵工程では、前記除塵ロールに付着した塵埃を除去する第２の除塵ロールを接触させることを特徴とする請求項７に記載のラビング処理方法。
【請求項９】
前記ロール状のブラシが導電性を有することを特徴とする特徴とする請求項１〜８の何れか１に記載のラビング処理方法。
【請求項１０】
前記ロール状のブラシと前記ラビング布の地布組織の距離が０．０５〜５ｍｍであることを特徴とする請求項１〜９の何れか１に記載のラビング処理方法。
【請求項１１】
前記ラビング布の毛足をそろえるラビング布矯正工程を有することを特徴とする請求項１〜１０の何れか１に記載のラビング処理方法。
【請求項１２】
請求項１〜１１の何れか１に記載のラビング処理方法によりラビング処理された長尺可撓性フィルムを用いて製造されたことを特徴とする光学補償フィルムの製造方法。
【請求項１３】
ラビング布を周面に貼り付けたラビングローラと、
前記ラビング布に付着した塵埃を除去するロール状のブラシと、
前記ラビング布より除塵した塵埃を排気する塵埃排気装置と、を備える配向膜形成材料層を有する長尺可撓性フィルムに配向膜を形成するラビング処理装置。
【請求項１４】
前記ロール状のブラシには、左右に振動するブラシ振動手段を備えることを特徴とする請求項１３に記載のラビング処理装置。
【請求項１５】
前記ラビング布の毛足をそろえる矯正部材を備えることを特徴とする請求項１３又は１４に記載のラビング処理装置。
【請求項１６】
請求項１３〜１５の何れか１に記載のラビング処理装置を有することを特徴とする光学補償フィルムの製造装置。
【発明の詳細な説明】
【技術分野】
【０００１】
本発明は、主にラビング処理方法及びラビング処理装置に係り、特に光学補償フィルムの製造工程において配向膜をラビング処理する際に発生する塵埃の除去方法およびラビング布の調整方法に関するものである。
【背景技術】
【０００２】
液晶表示装置に広く使用されるＴＮ−ＬＣＤの視野角を改善する方法として、透明フィルムの配向膜上に液晶性ディスコティック化合物層を形成した光学補償フィルムが知られている。その際の配向膜は、透明フィルム上に配向膜形成材料層を形成し、その配向膜形成材料層をラビング処理することによって得られる。
【０００３】
ラビング処理は、ラビング布（ラビングシート）をラビングローラ円筒軸周面に貼り合わせたラビングローラを配向膜形成材料層の走行方向に対して逆方向に回転させ、ラビング布と配向膜形成材料層を物理的に擦ることにより行われる。したがって、ラビング処理では、ラビングローラと配向膜形成材料層とが擦れるために塵埃が発生しやすく、この塵埃が透明フィルムに付着することによって光学補償フィルムの輝点欠陥となり、液晶表示装置の表示品質を低下させるおそれがあった。
【０００４】
また、ラビング布の毛足（パイル）の方向はまちまちであり、使用により毛足の方向が不揃いなままで固定されることがある。このように毛足の方向が不均一なラビングローラを使用すると、ラビング処理された配向膜の配向性の方向が不均一になり、液晶表示装置の性能の低下をもたらしていた。さらに、毛足の方向がまちまちであると、清掃によって微小片が除去されずに残りやすくなり、これが配向膜に付着して輝点欠陥となっていた。
【０００５】
そこで、ラビングロールの毛足の方向をそろえる調整方法として、例えば下記の特許文献１には、ラビングロールのラビング布の毛足を、金属表面を有するロールの金属表面に接触させて毛足の方向をそろえることを特徴とするラビングロールの調整方法が記載されている。
【０００６】
また、ラビング処理で発生した塵埃を除去する方法として、例えば、特許文献２には、ラビング処理後の透明フィルムの表面を除電装置で除電した後、表面除塵機又は粘着ローラを用いて塵埃を除去することが記載されている。また、特許文献３には、高い透過力を有する電離放射線（波長０．１〜０．５ｎｍの軟Ｘ線）を非ラビング面側から照射することによって透明フィルム表面を除電し、ラビング処理で発生する塵埃を除去する方法が記載されている。さらに、特許文献４には、ラビング処理により形成した配向膜を湿式除塵装置により湿式除塵して配向膜表面の塵埃を除去する方法が記載されている。
【先行技術文献】
【特許文献】
【０００７】
【特許文献１】特開２００５−２９２４３０号公報
【特許文献２】特開平９−７３０８１号公報
【特許文献３】特開平１１−３０５２３３号公報
【特許文献４】特開２００２−４０２４５号公報
【発明の概要】
【発明が解決しようとする課題】
【０００８】
しかしながら、特許文献１に記載されているラビングロールの調整方法は、ラビング前およびラビング布の清掃後に行っており、オフラインで行われていた。したがって、オフラインでの調整によるラビングローラの交換の時間を要し、光学補償フィルムの製造において効率的ではなかった。
【０００９】
また、近年では、液晶表示装置の高輝度化、高精細化により液晶表示装置の表示品質の低下に影響を及ぼす輝点サイズが小さくなっている。このため、輝点の原因となる微小な塵埃の除去（除塵）が求められている。
【００１０】
しかしながら、特許文献２〜４に記載されている方法は、ラビング布の毛糸に非接触でラビング布の除塵を行っており、充分に塵埃の除去が行われていなかった。また、ラビング布に接触させて塵埃の除去を行った場合は、毛糸の方向性が不均一となり、配向層の配向膜の方向性が不均一となっていた。
【００１１】
本発明はこのような事情に鑑みてなされたものであり、ラビング処理で発生する塵埃を効率良く除去し、かつ、ラビングローラの長寿命化を図ることで生産性を向上できるラビング処理方法、ラビング処理装置、光学補償フィルムの製造方法及びその装置を提供することを目的とする。
【課題を解決するための手段】
【００１２】
本発明は、前記目的を達成するために、配向膜形成材料層を備えた長尺可撓性フィルムをその長手方向に移動させながら、該配向膜形成材料層の表面に、ラビングローラに貼り付けたラビング布を回転状態で接触させて配向膜を形成する配向膜形成工程と、前記ラビング布が前記長尺可撓性フィルムと接触した後、前記ラビング布の表面にロール状のブラシを接触させて、前記ラビング布に付着した塵埃を除去するラビング布除塵工程と、前記ラビング布除塵工程で除去した塵埃を排気除去する塵埃排気工程と、を有することを特徴とするラビング処理方法を提供する。
【００１３】
また、本発明は、前記目的を達成するために、ラビング布を周面に貼り付けたラビングローラと、前記ラビング布に付着した塵埃を除去するロール状のブラシと、前記ラビング布より除塵した塵埃を排気する塵埃排気装置と、を備える配向膜形成材料層を有する長尺可撓性フィルムに配向膜を形成するラビング処理装置を提供する。
【００１４】
本発明によれば、ラビング布に接触させて配向膜を形成させた後、ラビング布の表面に左右に振動させたロール状のブラシを接触させて、ラビング布に付着した塵埃を除去しているため、より確実に付着した塵埃の除去をすることができる。さらに、ロール状のブラシを用いることで、ラビング布の毛足の内部までブラシの先端を入れることができるので、付着した塵埃の除去を確実に行うことができる。
【００１５】
そして、塵埃排気工程を有することにより、ラビング布除塵工程で除去された塵埃を排気することができるので、除去された塵埃がラビングローラに付着することを防止することができる。したがって、ラビング処理を施した長尺可撓性帯状物を用いて液晶表示装置の高輝度化、高精細化により求められる高品質の光学補償フィルムを得ることができる。さらに、ラビングローラを確実に除塵することができるので、ラビングローラでの塵埃の蓄積がなく、ラビングローラの長寿命化を図ることができる。
【００１６】
本発明において、前記ロール状のブラシは、左右に振動させながら前記ラビング布の表面に接触させることが好ましい。
【００１７】
ロール状のブラシが左右（ロール幅方向）に振動していることで、ブラシに付着している塵埃により部分的にラビング布が経たってしまうのを抑制することができる。
【００１８】
ここで、前記ロール状のブラシは、超音波振動されていることが好ましい。
【００１９】
左右の振動とは別にブラシの毛足自体を超音波で振動させることで、ブラシの毛足の塵埃を付着しにくくすることができる。したがって、さらにラビングローラの付着除塵量を低減することができるので、ラビングローラでの塵埃の蓄積がなく、ラビングローラの長寿命化を図ることができる。
【００２０】
また、本発明において、前記ロール状のブラシに付着した塵埃を除去するブラシ除塵工程を有することが好ましい。
【００２１】
このブラシ除塵工程は、（１）前記ロール状のブラシにエアをブローしサクションすること、（２）前記ロール状のブラシにブラシ表面除塵部材を接触させること、（３）前記ロール状のブラシに除塵ロールを接触させ、且つ、排気することで前記除塵ロールに付着した塵埃を除去することが考えられる。（３）の場合には、前記除塵ロールに付着した塵埃を除去する第２の除塵ロールを接触させることがさらに好ましい。
【００２２】
このブラシ除塵工程を有することで、ブラシに付着した塵埃を確実に除去することができる。したがって、ブラシによりさらにラビングローラを除塵することができるので、ラビングローラでの塵埃の蓄積がなく、ラビングローラの長寿命化を図ることができる。
【００２３】
また、本発明において、前記ロール状のブラシが導電性を有することが好ましい。
【００２４】
ブラシが導電性を有しているため、ブラシに塵埃が付着しやすくなり、ラビング布からの塵埃の除去を容易に行うことができる。
【００２５】
また、本発明において、前記ロール状のブラシと前記ラビング布の地布組織の距離が０．０５〜５ｍｍであることを特徴とする。
【００２６】
ロール状のブラシの先端とラビング布の地布組織の距離を上記範囲とすることにより、ラビング布の地布組織を傷めることなく、かつ、後のラビング布処理工程においてラビング布の毛足を均一化できる程度にラビング処理工程を行うことができる。
本発明において、前記ラビング布の毛足をそろえるラビング布矯正工程を有することが好ましい。
【００２７】
ラビング布除塵工程において、ロール状のブラシを接触させて塵埃の除去を行っているため、ラビング布の毛足が不均一になってしまうが、ラビング布矯正工程を設けることにより、ラビング布の毛足が不均一になっても均一化することができる。
【発明の効果】
【００２８】
本発明によれば、ラビングローラを用いて配向膜を形成した後、ロール状のブラシをラビングローラのラビング布に接触させて塵埃を除去しているため、確実に塵埃の除去を行うことができる。また、ロール状のブラシが左右（ロール幅方向）に振動することで、ブラシに付着している塵埃により部分的にラビング布が経たってしまうのを抑制することができる。
【００２９】
したがって、ラビング処理で発生する塵埃を効率良く除去し、かつ、ラビングローラの長寿命化を図ることで生産性を向上できる。
【図面の簡単な説明】
【００３０】
【図１】本発明のラビング処理装置を摸式的に示す構成図
【図２】本発明のラビング処理装置の一部を正面から見た摸式的に示す構成図
【図３】本発明のラビング処理装置の別の態様を摸式的に示す構成図
【図４】本発明のラビング処理装置の別の態様を摸式的に示す構成図
【図５】本発明のラビング処理装置の別の態様を模式的に示す構成図
【図６】本発明のラビング処理装置の別の態様を模式的に示す構成図
【図７】実施例の結果を示す表図
【発明を実施するための最良の形態】
【００３１】
以下、添付図面により本発明のラビング処理方法およびラビング処理装置の好ましい実施の形態について説明する。
【００３２】
図１は、本発明の実施形態におけるラビング処理装置１０の構成を示す模式図であり、図２は、本発明の実施形態におけるラビング処理装置１０の一部を正面から見た模式図である。
【００３３】
図１に示すように、ラビング処理装置１０は、透明フィルム（長尺可撓性フィルムに相当）１２にラビングローラ１６を接触させてラビング処理を行う装置であり、透明フィルム１２は、その上面が一対のローラ１４、１４によって押さえられた状態で走行するようになっている。透明フィルム１２は、その下面に配向膜形成材料が形成されている。
【００３４】
まず、本発明のラビング処理方法は、透明フィルム１２の配向膜形成材料層に、ラビングローラ１６に貼り付けたラビング布２８を接触させて配向膜を形成する配向膜形成工程を有する。
【００３５】
配向膜形成材料層は、透明で、且つ、配向処理により配向され得るものであれば良い。配向膜形成材料層の形成材料の例としては、ポリメチルメタクリレート、アクリル酸／メタクリル酸共重合体、スチレン／マレインイミド共重合体、ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル共重合体、エチレン／酢酸ビニル共重合体、カルボキシメチルセルロース、ポリエチレン、ポリプロピレンおよびポリカーボネート等のポリマーおよびシランカップリング剤等の化合物を挙げることができる。好ましいポリマーの例としては、ポリイミド、ポリスチレン、スチレン誘導体のポリマー、ゼラチン、ポリビニルアルコールあるいはポリビニルアルコール誘導体を挙げることができる。配向膜形成材料層の形成材料は、重合性基を有するものが液晶層との接合強度を増すために有効である。
【００３６】
ラビングローラ１６は、透明フィルム１２の配向膜形成材料層に接触するように配置される。すなわち、ラビングローラ１６は、透明フィルム１２の下側に、且つ、透明フィルム１２の下面に所定のラップ角度（たとえば４〜２０°）で係合するように配置される。このラビングローラ１６は、円筒軸にラビング布２８を貼り合わせて形成したものであり、その外径は１００〜５００ｍｍ、好ましくは１５０〜３００ｍｍで製造されている。ラビング布２８としては、ゴム、ナイロン、ポリエステル等から得られるシート、ナイロン繊維、レイヨン繊維、ポリエステル繊維から得られるシート（ベルベット等）、紙、ガーゼ、フェルトなどを挙げることができる。
【００３７】
ラビングローラ１６は、不図示の回転駆動源に接続され、透明フィルム１２の走行方向の反対方向に、所定の速度（たとえば２００〜６００ｒｐｍ）で回転するように制御される。これにより、搬送状態の透明フィルム１２の配向膜形成材料層とラビングローラ１６の表面とが接触点Ｐにおいて擦れ合って、配向膜形成材料層がラビング処理され、配向膜が形成される。なお、ラビングローラ１６は、その回転速度を所定の範囲、たとえば１０００ｒｐｍ程度までの範囲で制御できるように構成することが好ましい。また、ラビングローラ１６は、その回転軸が所定の範囲、たとえば０〜５０°の角度で調節できるように構成することが好ましい。さらに、ラビングローラ１６又はローラ１４は、透明フィルム１２の幅方向の張力差を測定できる張力測定器を取り付けて、その張力差が所定の範囲内（たとえば０．１Ｎ／ｃｍ以下）となるように制御することが好ましい。
【００３８】
本発明においては、配向膜を形成した後、ラビング布２８の塵埃を除去するラビング布除塵工程を有する。このラビング布除塵工程でラビング布２８の塵埃を除去することにより、次に配向膜を形成する際に、透明フィルム１２に塵埃が付着することを防止することができるので、良好な外観のフィルムを製造することができる。
【００３９】
ラビング布除塵工程は、図１に示すようにロール状のブラシ２６を用いて行うことができる。ロール状のブラシ２６は、ラビングローラ１６の回転方向に対して、接触点Ｐの下流側に設けられる。ロール状のブラシ２６は、ラビング布２８に接触させることにより、ラビング布２８に付着した塵埃を除去できるように構成される。ロール状のブラシ２６はラビングローラ１６の回転とは反対方向に回転させる。
【００４０】
そして、図２に示すように、ブラシ２６はラビング布２８との距離を維持しながら左右に振動（オシレート）させることが好ましい。オシレートさせることにより、ブラシ２６とパイル糸との接触箇所が一定でなくなるため、ブラシに付着している塵埃により部分的にラビング布が経たってしまうのを抑制することができる。
【００４１】
また、ラビング布除塵工程において、ロール状のブラシをオシレートしながら接触させて塵埃の除去を行っているため、ラビング布の毛足が不均一になってしまうが、ラビング布矯正工程を設けることにより、ラビング布の毛足が不均一になっても均一化することができる。したがって、ラビング性能が低下することなく、ラビング処理を行うことができる。
【００４２】
なお、ラビング布２８は、地布組織とパイル糸により形成されており、ロール状のブラシ２６により、配向膜形成工程により発生した塵埃がパイル糸同士の間に入っても、容易に除去することができる。
【００４３】
さらに、本発明においては、図１におけるラビング処理装置１０は、排気装置３４を備えている。排気装置３４は、ラビング布除塵工程により除去した塵埃がラビング布に再付着することを防止することができるので、より品質の良い光学補償フィルムを製造することができる。
【００４４】
本発明において、ブラシ２６とラビング布２８の距離は、ブラシ２６の先端とラビング布の地布組織の距離が０．０５〜５ｍｍであることが好ましい。ブラシ２６と地布組織３０の距離をこの範囲とすることにより、パイル糸間に付着した塵埃の除去を容易に行うことができる。
【００４５】
また、ブラシ２６は導電性を有していることが好ましい。ブラシ２６に導電性を付与することにより、ブラシ２６に塵埃が付着しやすくなるので、ラビング布に付着した塵埃の除去を行うことができる。
【００４６】
さらに、本発明のラビング処理装置は、図１に示したように、ラビングローラ１６の回転方向に対して、ブラシ２６の下流側に矯正部材２４を備えることが好ましい。配向膜形成工程において、ブラシ２６とラビング布２８のパイル糸とを接触させることにより乱れたパイル糸の方向性を、矯正部材２４により一定にすることができるので、品質の良好な光学補償フィルムを製造することができる。
【００４７】
矯正部材２４としては、金属表面ロールを用いることができる。金属表面の材質はステンレス鋼、ハードクロムメッキ、ニッケルメッキ、チタン、ガラスなどを好ましく用いることができる。
【００４８】
以上のように、本発明において、ラビング処理で発生する塵埃を効率良く除去し、かつ、ラビングローラの長寿命化を図ることで生産性を向上することができる。したがって、より高品質の光学補償フィルムを効率良く製造することができる。
【００４９】
さらに、本発明のラビング処理装置は、ロール状のブラシ２６が超音波振動されていることが好ましい。上述した左右の振動（オシレート）とは別にブラシ２６の毛足自体を超音波で振動させることで、ブラシの毛足の塵埃を付着しにくくすることができる。したがって、さらにラビングローラの付着除塵量を低減することができるので、ラビングローラでの塵埃の蓄積がなく、ラビングローラの長寿命化を図ることができる。
【００５０】
図３〜６は、別の実施態様を示すラビング処理装置の一部の構成を示す図である。図１に示したラビング処理装置１０と異なっているのは、ブラシ２６に付着した除塵を除去するためのブラシ除塵手段が備えられていることである。
【００５１】
図３のラビング処理装置１０は、ロール状のブラシ２６にエアをブローしサクションするエアブローサクション装置４０が備えられている。この装置４０により、ブラシ２６に付着した塵埃を確実に除去することができるので、ブラシ２６に付着した塵埃がラビングローラ１６に再度付着するのを防止することができ、ラビングローラでの塵埃の蓄積がなく、ラビングローラの長寿命化を図ることができる。
【００５２】
図４のラビング処理装置１０は、ロール状のブラシ２６に接触するブラシ表面除塵部材４２が備えられている。この部材４２により、ブラシ２６に付着した塵埃をブラシ２６から剥がし、排気装置３４で除去することができるので、ブラシ２６に付着した塵埃がラビングローラ１６に再度付着するのを防止することができ、ラビングローラでの塵埃の蓄積がなく、ラビングローラの長寿命化を図ることができる。なお、ブラシ表面除塵部材４２の位置は、図４に示したように排気装置３４の排気口付近であることが好ましいが、排気装置３４内であればどこの位置であっても効果がある。
【００５３】
図５のラビング処理装置１０は、ロール状のブラシ２６に接触する除塵ロール４４と、排気装置４６と、を備えている。排気装置３４は、除塵ロール４４によりブラシ２６から除去した塵埃を排気する。これにより、ブラシ２６に付着した塵埃をブラシ２６から剥がし除去することができるので、ブラシ２６に付着した塵埃がラビングローラ１６に再度付着するのを防止することができるので、より品質の良い光学補償フィルムを製造することができる。
【００５４】
図５のラビング処理装置１０では、図６に示すように、除塵ロール４４に付着した塵埃を除去する第２の除塵ロール４８を更に備えることも好ましい。除塵ロール４４に付着した塵埃を第２の除塵ロール４８で剥がし除去することができるので、ブラシ２６に付着した塵埃がラビングローラ１６に再度付着するのを更に防止することができ、より品質の良い光学補償フィルムを製造することができる。
【００５５】
次にラビング処理装置１０の作用について説明する。
【００５６】
ラビング処理装置１０では、透明フィルム１２とラビングローラ１６に貼り付けたラビング布２８を接触させるために塵埃が発生する。この塵埃が透明フィルム１２に付着して後段の装置（たとえば配向膜上に液晶性ディスコティック化合物を含む塗布液を塗布する塗布工程など）に搬送されると、光学補償フィルムの輝点欠陥の原因となる。また、透明フィルム１２の表面だけでなく、ラビング布２８の表面に塵埃が付着した場合も同様に、ラビング処理の性能を低下させて光学補償フィルムの輝点欠陥の原因となったり、塵埃がラビング布２８から透明フィルム１２に移って輝点欠陥の原因となるおそれがある。
【００５７】
このため、ラビング処理装置１０では、左右に振動するロール状のブラシ２６を設けラビング布２８と接触させることにより、ラビング布２８に付着した塵埃の除去を行っている。
【００５８】
さらに、本実施形態のラビング処理装置１０では、矯正部材２４を設け、ブラシ２６に接触させ除塵することにより乱れたラビング布２８の毛足をそろえることができる。これにより、毛足がそろった状態でラビング処理を行うことができるので、形成される配向層のラビング性能を落とすことなくラビング処理を行うことができる。
【００５９】
また、ラビング布２８に付着する塵埃も従来のラビング処理装置より少なくすることができるので、ラビング布２８に付着した塵埃によってラビング性能が低下したり、ラビングローラ１６の塵埃が透明フィルム１２に移転したりすることを防止することができる。
【００６０】
したがって、本実施の形態によれば、塵埃の付着がなく、高品質のラビング処理が施された配向膜を形成することができるので、この透明フィルム１２を用いて光学補償フィルムを製造することによって、輝点欠陥の少ない高品質の光学補償を提供することができる。
【実施例１】
【００６１】
（配向膜形成材料層を備えた長尺可撓性帯状物の作成）
セルローストリアセテート（フジタック、富士フイルム（株）製、厚さ：１００μｍ、幅：５００ｍｍ）の長尺状フィルムの一方の側に、長鎖アルキル変性ポリビニルアルコール（ＭＰ−２０３、クラレ（株）製）５重量％水溶液を塗布し、９０℃、４分間乾燥させた。こうして、厚さ２．０μｍの配向膜形成材料層を形成した。
【００６２】
（配向膜形成材料層のラビング処理）
配向膜形成材料層を備えた長尺可撓性フィルムを図１の装置を用いて配向膜形成材料層表面にラビング処理を施した。配向膜形成材料層を備えた透明フィルムは、矢印の方向に連続して２０ｍ／分で搬送した。透明フィルムはローラ（ローラ外径：９０ｍｍ、長さ：１６５０ｍｍ）により上部から抑えながら搬送し、下側より押圧されたラビングローラ（外径：３００ｍｍ）を走行方向と反対向きに４００ｒｐｍで回転させながら、円筒軸に貼り付けたラビング布（ベルベット）を配向膜形成材料層に接触させることによりラビング処理を施した。
【００６３】
ラビングローラは、図７の表の実験２〜１３においては、ラビング処理を施している間、ラビングローラの表面にブラシ２６を接触させてラビング布に付着した塵埃を除去している。ブラシ２６には、アースにより除電性を付与した。また、ブラシ２６の先端と地布組織との距離は、実験２及び４以外は０．５ｍｍで行った。なお、ブラシ２６の先端と地布組織の距離は、設置時にシックネスゲイジ（厚み計）で測定した。さらに、ブラシ２６を接触させて除去した塵埃は図１に示した塵埃排気装置３４により排気される。さらに、ラビングローラの走行方向の上流側から除塵装置の次にラビング布目（毛足）矯正部材を設け、ラビング布の配向性をそろえている。
【００６４】
ここで、実験５〜１１、１３においては、ブラシ２６にオシレート（左右の振動）を行った。そして、実験１０、１１、１３においては、ブラシ２６に超音波振動を与えた。また、実験１１〜１３においては、図３のブラシ除塵装置を備え実験を行った。更に、実験６においては、図４のブラシ表面除塵部材（ブレード）４２を除塵装置の排気口近く、実験７においては、図４のブラシ表面除塵部材（ブレード）４２を除塵装置の排気口から離れた位置に設置した。そして、実験８においては、図５の除塵ロール４４と排気装置４６、実験９においては、図６の除塵ロール４４、排気装置４６、及び第２の除塵ロール４８を設置した。
【００６５】
［試験結果］
実施１〜１３のラビング処理後の透明フィルムの輝点欠陥数を、ＣＣＤカメラを用いた面状検査装置の輝点発生頻度により評価を行った。結果を図7の表に示す。なお、表中の記号は、以下の通りである。
◎・・・品質高い（０．５個／ｍ未満）
○・・・品質許容内（０．５個／ｍ以上、０．８個／ｍ未満）
△・・・品質許容限度（０．８個／ｍ以上、１．１個／ｍ未満）
×・・・品質許容外（１．１個／ｍ以上）
更に、実験１〜１３のラビング持続性についても評価を行った。結果を図7の表に示す。なお、表中の記号は、以下の通りである。
◎・・・２００００ｍ以上
○・・・１５０００ｍ以上、２００００ｍ未満
△・・・１００００ｍ以上、１５０００ｍ未満
×・・・１００００ｍ未満
実験１〜１３の評価結果から分かるように、ブラシと塵埃排気装置を設けた実験２〜１３においては、高い品質のフィルムを得ることができ、ブラシをオシレートした実験５〜１１、１３ではラビング持続性も長い結果となった。
【００６６】
なお、実験２〜４より、ロール状のブラシと地布組織との距離については、０．０５〜５ｍｍの範囲であれば、輝点欠陥数の少ない（輝点欠陥数の評価が△以上の）品質の高いフィルムを得ることができることが分かった。
【符号の説明】
【００６７】
１０…ラビング処理装置、１２…透明フィルム、１４…ローラ、１６…ラビングローラ、２４…矯正部材、２６…（ロール状の）ブラシ、２８…ラビング布、３４…塵埃排気装置、４０…エアブローサクション装置、４２…ブラシ表面除塵部材（ブレード）、４４…除塵ロール、４６…排気装置、４８…除塵ロール
【図１】
2011123120.tif 000003
【図２】
2011123120.tif 000004
【図３】
2011123120.tif 000005
【図４】
2011123120.tif 000006
【図５】
2011123120.tif 000007
【図６】
2011123120.tif 000008
【図７】
2011123120.tif 000009